(57)【要約】【課題】接着剤の塗工量が少なくても、保護層を設けることなく接着強度を保持することができるとともに、優れた転写再現性を有する転写箔ラベル紙を提供するとともに、製造工程を簡略化した転写箔ラベル紙の製造方法を提供する。【解決手段】基材と、紫外線硬化型接着剤層と、箔とを具備する転写箔ラベル紙であって、ウレタンアクリレート樹脂と単官能特殊アクリレート樹脂とを、重量比が４０〜６０重量部：６０〜４０重量部となるように配合し、また、光重合開始剤を３〜１５重量部含有する接着剤を塗工することにより紫外線硬化型接着剤層を形成する。【選択図】図１
2010231038.tif 000002
【特許請求の範囲】
【請求項１】
基材と、紫外線硬化型接着剤層と、箔とを具備する転写箔ラベル紙であって、
前記紫外線硬化型接着剤層は、ウレタンアクリレート樹脂と単官能特殊アクリレート樹脂とを、重量比が４０〜６０重量部：６０〜４０重量部となるように配合し、また、光重合開始剤を３〜１５重量部含有する接着剤を塗工することにより形成されていることを特徴とする転写箔ラベル紙。
【請求項２】
前記接着剤は、インキユニットで０．５〜２．０ｇ／ｍ２塗工されることを特徴とする請求項１に記載の転写箔ラベル紙。
【請求項３】
クロスカット式テープピック試験における残転写箔面積が９５％以上であることを特徴とする請求項１又は請求項２に記載の転写箔ラベル紙。
【請求項４】
前記基材を供給する基材供給工程と、
前記基材の少なくとも片面上に、前記接着剤を塗工する接着剤塗工工程と、
前記接着剤の表面上に前記箔を載せる箔載置工程と、
紫外線を照射して前記接着剤を硬化させて前記紫外線硬化型接着剤層を形成すると同時に、前記箔を転写する紫外線照射工程とを少なくとも有し、
前記各工程はこの順番に処理されることを特徴とする請求項１ないし請求項３のいずれかに記載の転写箔ラベル紙の製造方法。
【発明の詳細な説明】
【技術分野】
【０００１】
本発明は、熱を使用しないで箔の転写を基材に行って製造した転写箔ラベル紙、及びその製造方法に関するものである。
【背景技術】
【０００２】
従来より、金色や銀色の光沢がある箔を貼り付けた（箔押しした）ラベル紙が製造されている。従来のこのような箔押し加工としては、ホットスタンピングマシンと呼ばれる専用の機械で、熱と圧とによって箔を転写する方法が一般的である。すなわち、箔製造時にあらかじめ塗工してある常温では接着性がなく、加熱（一般的に１００〜１５０℃）することにより接着性が付与される接着剤でもって専用の箔押し機を用いて基材に箔を転写させるために、ほとんどの場合、印刷と箔押しとを別々に行っており、生産性が悪いものであった。また、基材に箔を転写させる際に加熱して加圧した状態で静止時間（０．５〜１秒）を必要とするものである。さらに、このようなホットスタンピングマシンは凹版や凸版等の金属版を温めるのに時間を要し、少ロット生産になるため生産効率が悪いという問題があった。
【０００３】
そこで、生産効率を向上させるために、紫外線硬化性の接着剤を用いた、いわゆるコールド転写と呼ばれる技術が提案されている。例えば特許文献１には、箔押しする部材の表面に、紫外線硬化性の接着剤を盛り上げて印刷し、接着剤に紫外線を照射して硬化させた接着剤の上に箔を載置し、箔を加圧することにより箔押しする方法が開示されている。この特許文献１に係る方法では、凹部を刻設した金属版を必要とせずに、箔押しを行うことができるものの、転写箔の接着強度維持のため、接着剤の塗工量を５ｇ／ｍ２以上とすることが推奨されている。従って、接着剤が硬化するまでに時間がかかり、生産効率が悪く、また硬化が充分に行われていない場合、箔面に透明樹脂（紫外線硬化型ニス）やラミネートによる保護層を設ける必要がある場合があった。また、箔を転写する絵柄や図形等の模様によっては、塗工量が多すぎるため、所望とする模様から接着剤がはみ出てしまい、これにより転写箔も所望とする模様からはみ出てしまい、転写再現性に劣るというい問題もあった。さらに、接着剤の塗工量が多いと、被膜が硬くなるため、ラベル紙を折り曲げた時に、転写箔のヒビ割れが発生するという問題もあった。
【０００４】
また、例えば特許文献２には、透明シートの一方の面に、所望の絵柄、図形等に、紫外線硬化樹脂から成るインキを印刷して印刷部を形成し、前記透明シートの前記印刷部に重ねて箔押しする箔押し方法が開示されています。しかしながら、特許文献２に記載の方法は、熱圧着による技術であり、接着剤塗工を介した箔を転写する方法ではない。従って、金属版を温める必要があり、生産効率が低くなるという問題がある。
【０００５】
また、例えば特許文献３には、基材に箔を転写させるための紫外線硬化型粘着剤層を印刷塗工し、その紫外線硬化型粘着剤層を印刷塗工した基材に箔を重合し、熱を加えず圧力のみで紫外線硬化型粘着剤に対応する箔部分を基材に転写させ、紫外線硬化方粘着剤層の印刷塗工と箔の転写をインラインで一定速度で連続に行う、熱を使用しない箔転写方法が開示されている。しかしながら、特許文献３に記載の方法は、接着剤ではなく、粘着剤による箔を転写する方法に関するものである。従って、特許文献３の段落［００２２］に記載されるように、加熱は不要であるが加圧が必要であったため、やはり生産効率が悪いという問題があった。また、引用文献３に記載の方法は、箔を転写する前に、紫外線を硬化して粘着剤を硬化させている。従って、箔を載せた後、樹脂を塗工する等により箔を保護し、箔の欠落を防止する必要があった。
【先行技術文献】
【特許文献】
【０００６】
【特許文献１】特開平６−１８３１２５号公報
【特許文献２】特開２００７−８０３７号公報
【特許文献３】特開２００２−５９６９４号公報
【発明の概要】
【発明が解決しようとする課題】
【０００７】
本発明は上述したような実情に鑑みてなされたものであり、その目的とするところは、接着剤の塗工量が少なくても、保護層を設けることなく接着強度を保持することができるとともに、優れた転写再現性を有する転写箔ラベル紙を提供するとともに、製造工程を簡略化した転写箔ラベル紙の製造方法を提供することにある。
【課題を解決するための手段】
【０００８】
本発明の上記目的は、基材と、紫外線硬化型接着剤層と、箔とを具備する転写箔ラベル紙であって、前記紫外線硬化型接着剤層は、ウレタンアクリレート樹脂と単官能特殊アクリレート樹脂とを、重量比が４０〜６０重量部：６０〜４０重量部となるように配合し、また、光重合開始剤を３〜１５重量部含有する接着剤を塗工することにより形成されていることを特徴とする転写箔ラベル紙を提供することによって達成される。
【０００９】
また、本発明の上記目的は、前記接着剤は、インキユニットで０．５〜２．０ｇ／ｍ２塗工されることを特徴とする転写箔ラベル紙を提供することによって、効果的に達成される。
【００１０】
また、本発明の上記目的は、クロスカット式テープピック試験における残転写箔面積が９５％以上であることを特徴とする転写箔ラベル紙を提供することによって、より効果的に達成される。
【００１１】
さらにまた、本発明の上記目的は、前記基材を供給する基材供給工程と、前記基材の少なくとも片面上に、前記接着剤を塗工する接着剤塗工工程と、前記接着剤の表面上に前記箔を載せる箔載置工程と、紫外線を照射して前記接着剤を硬化させて前記紫外線硬化型接着剤層を形成すると同時に、前記箔を転写する紫外線照射工程とを少なくとも有し、前記各工程はこの順番に処理されることを特徴とする転写箔ラベル紙の製造方法を提供することによって、より効果的に達成される。
【発明の効果】
【００１２】
本発明に係る転写箔ラベル紙によれば、基材と、紫外線硬化型接着剤層と、箔とを少なくとも具備して構成し、ウレタンアクリレート樹脂と単官能特殊アクリレート樹脂とを、重量比が４０〜６０：６０〜４０となるように配合し、また、光重合開始剤を３〜１５重量部含有した接着剤を塗工することによって紫外線硬化型接着剤層を形成したので、接着剤の塗工量を５ｇ／ｍ２以下と少なくすることができる。また。接着剤の塗工量を少なくしても、保護層を設けることなく接着強度を維持することができるとともに、優れた転写再現性を有するようになる。
【００１３】
また、本発明に係る転写箔ラベル紙は、少なくとも基材供給工程と、接着剤塗工工程と、箔載置工程と、紫外線照射工程とを、この順番に具備することにより、紫外線を照射して接着剤を硬化させて紫外線硬化型接着剤層を形成すると同時に、箔を基材に転写することができるようになり、製造工程の簡略化を図ることができる。
【図面の簡単な説明】
【００１４】
【図１】本発明に係る転写箔ラベル紙の製造工程の一例を示す概略図である。
【発明を実施するための形態】
【００１５】
以下、本発明に係る転写箔ラベル紙及びその製造方法について、図面を参照しながら詳細に説明する。なお、本発明は以下の実施形態に限定されるものではなく、特許請求の範囲を逸脱しない範囲内においてその構成を適宜変更できることはいうまでもない。
【００１６】
本発明に係る転写箔ラベル紙（以下、「本転写箔ラベル紙」という。）は、基材と、紫外線硬化型接着剤層と、箔とを具備して構成されている。
【００１７】
基材としては、パルプを主原料とするもの、例えば上質紙、アート紙、コート紙、片艶紙、含浸紙、板紙など公知の種々のものの中から、使用用途やニーズ等に応じて１種又は２種以上を適宜選択して用いられる。
【００１８】
これらの基材の原料パルプとしては、木材パルプ、あるいは非木材パルプが用いられていれば、特に限定されるものではなく、また１種又は２種以上を適宜選択して用いても良い。なお、木材パルプとしては、例えば通常用いられる針葉樹晒クラフトパルプ（ＮＢＫＰ）や、広葉樹晒クラフトパルプ（ＬＢＫＰ）等の化学パルプ、グランドパルプ（ＧＰ）、ＢＣＴＭＰ、メカニカルパルプ（ＭＰ）等の機械パルプなどがあげられる。非木材パルプとしては、ケナフ、綿等があげられる。また、脱墨古紙パルプ（ＤＩＰ）等の古紙パルプも使用できる。
【００１９】
また、本転写箔ラベル紙が、インモールド用のラベル紙として用いられる場合には、基材として、例えばポリプロピレン（ＰＰ）、ポリエチレン（ＰＥ）等のヒートシール性を有するものが用いられる。
【００２０】
このように、本転写箔ラベル紙は、基材を自由に選定できるため、色調や厚みなどのニーズに対応することが容易にできる。
【００２１】
本転写箔ラベル紙は、基材の上面に接着剤を塗工することにより紫外線硬化型接着剤層が設けられている。この紫外線硬化型接着剤層を形成する接着剤は、少なくともウレタンアクリレート樹脂と、単官能特殊アクリレート樹脂と、光重合開始剤とにより構成されている。また、ウレタンアクリレート樹脂と単官能特殊アクリレート樹脂とは、重量比が４０〜６０重量部：６０〜４０重量部となるように配合されており、光重合開始剤は３〜１５重量部含有されている。
【００２２】
このように、ウレタンアクリレート樹脂と単官能特殊アクリレート樹脂とを、重量比が４０〜６０重量部：６０〜４０重量部となるように配合することにより、インキユニットで０．５〜２．０ｇ／ｍ２と低塗工量で塗工しても、基材に箔を転写して接着可能な樹脂成分とすることができる。なお、ウレタンアクリレート樹脂の重量比が４０重量部未満であると、箔を転写することが難しくなる。一方、６０重量部を超えると、箔が紫外線硬化型接着剤層と接着はするが、密着しなくなるため、箔が基材から剥がれてしまう可能性がある。また、単官能特殊アクリレート樹脂の重量比が４０重量部未満であると、箔が紫外線硬化型接着剤層と接着はするが、密着しなくなるため、箔が基材から剥がれてしまう可能性がある。一方、６０重量部を超えると、箔を転写することが難しくなる。
【００２３】
なお、ウレタンアクリレート樹脂としては、例えばダイマー酸（ＤＵＡ）とジオールとで合成されたポリエステル骨格を有するウレタンジアクリレート、ポリグリコール骨格でも、末端にヒドロアビエチルアルコールを付加させたウレタンアクリレート等を用いることができる。また、本願でいう単官能特殊アクリレート樹脂とは、官能性の単官能アクリレート及び架橋性の単官能アクリレートを言い、このような単官能特殊アクリレート樹脂としては、例えばω−カルボキシ−ポリカプロラクトン（ｎ≒２）モノアクリレート、フタル酸モノヒドロキシエチルアクリレート、アクリル酸ダイマー（ｎ≒１．４）、２−ヒドロキシ−３−フェノキシプロピルアクリレートが用いられる。
【００２４】
また、接着剤には光重合開始剤が３〜１５重量部含有されている。これにより、上記樹脂が配合された接着剤を紫外線により硬化させることができる。なお、光重合開始剤の含有量が３重量部未満であると、接着剤が硬化するまでに時間がかかるという問題がある。また、硬化が不十分となり、基材と箔の接着力、密着性が低下するおそれがある。一方、１５重量部を超えても、接着強度と、転写再現性の向上効果は頭打ちとなり、製造コストが増大する。なお、このような光重合開始剤としては、例えば２−ベンジル−２−ジメチルアミノ−１−（４モノフォリノフェニル）−ブタノン−１や、２−ジメチルアミノ−２−（４−メチル−ベンジル）−１−（４−モリフォリン−４−イルフェニル）−ブタン−１−オン等のα−アミノアルキルフェノン系等、種々のものを用いることができる。これらの中でも、α−アミノアルキルフェノン系は速乾性があり、作業性が良くなるので特に好適である。
【００２５】
また、接着剤の粘度は４００〜３０００ｃｐｓに調整されていることが好ましい。上述したように、本転写箔ラベル紙に塗工される接着剤は、無溶媒の紫外線硬化型の接着剤であり、紫外線硬化型接着剤層の上に箔を載せた後に、紫外線を照射して乾燥させて、接着剤を硬化させると同時に箔を転写させる。従って、従来のホットスタンプによる方法と比較すると熱融着工程が不要な分、環境負荷を小さくすることができるとともに、従来の箔転写方法と比較すると、箔を載せた後に、箔の欠落防止のためのラミネート加工等による保護層が不要となる。
【００２６】
なお、接着剤の粘度が４００ｃｐｓ未満であると、接着剤の粘度が低すぎるため、基材の表面上に塗工することが難しくなる。また、仮に塗工することができたとしても、粘度が低いため、接着剤が広がりやすく、接着剤を塗工する予定箇所からはみ出し、箔の転写再現性が低下する。さらに、接着剤を塗工する予定箇所からはみ出してしまうことにより、本願の所望とする接着剤の塗工量（０．５〜２．０ｇ／ｍ２）を満たすことができなくなり、箔が剥がれやすくなるおそれがある。一方、粘度が３０００ｃｐｓを超えると、接着剤を基材上に塗工することはできるが、接着剤の粘度が高すぎるため、接着剤が広がり難い。従って、接着剤が点塗工になり易いため、本転写箔ラベル紙のように接着剤の塗工量を減らすと、箔を転写する部分全体に接着剤を塗工することが難しくなり、この結果、箔の接着強度が低下し、箔が基材から剥がれるという問題が生じる。
【００２７】
上述した接着剤は、基材の表面に、インキユニットで０．５〜２．０ｇ／ｍ２塗工されることが好ましい。このように、本転写箔ラベル紙は、接着剤の塗工量を少なくすることができるので、硬化にかかる時間を短縮することができ、生産効率を向上させることができるとともに、製造コストを低下させることもできる。また、インキユニットで印刷することができる、すなわちオンラインで接着剤を塗工することができ、箔を転写させることができるので、製造工程を簡略化させることもできる。また、接着剤の塗工量を少なくすることにより、微細な文字や模様等も、エッジが切れることなく箔を転写させることができる。すなわち、優れた箔転写再現性を有するようになる。
【００２８】
なお、接着剤の塗工量が０．５ｇ／ｍ２未満であると、接着強度が低いため、箔が基材に転写することが難しくなるとともに、転写した箔も、基材から剥がれ易くなる。一方、接着剤の塗工量が２．０ｇ／ｍ２を超えると、硬化に時間がかかり、硬化が不完全になるため接着強度が足りず、箔が基材から剥がれることがあることに加え、接着剤が所望とする箇所（箔を転写する絵柄や図形等の形）からはみ出るため、箔の転写再現性が低下するおそれがある。
【００２９】
上記の接着剤を用い、０．５〜２．０ｇ／ｍ２塗工して紫外線硬化型接着剤層が形成された本転写箔ラベル紙は、クロスカット式テープピック試験に準じて測定した残転写箔面積を９５％以上とすることができる。すなわち、まず、転写箔の表面に、カッターを用いて、互いに３０度の角度で交わるように一辺の長さが４０ｍｍの切り傷をＸ状につける。この交差する２本の切り傷の上から接着部分の長さが約５０ｍｍとなるようにセロハンテープ（登録商標）を貼り付け、セロハンテープ（登録商標）上をこすって転写箔の表面にテープを完全に付着させる。テープを付着させてから３０秒後に、テープの一方の端を持って転写箔の表面に対して垂直に保ち、瞬間的に引き剥がす。その後、テープを剥がした時の転写箔のＸカット部のはがれの状態、すなわち転写箔ラベル紙に残っている転写箔の面積（これを「残転写箔面積」という。）を測定したものである。残転写箔面積が９５％未満であると、本願の所望とする接着強度を保持できておらず、箔が基材から剥がれ落ち易くなる。
【００３０】
また、本転写箔ラベル紙は、接着剤を塗工する版を網点状にすることで、従来のホットスタンプによる技術では難しかった箔のグラデーション（濃淡）を表現することもできるようになる。さらに、本転写箔ラベル紙は、箔転写後に機械設備上で印刷可能である。すなわち、印刷適正を有する転写箔材であれば、箔面にグラデーション印刷を施すことができ、これにより色付きで輝度のある濃淡を表現できる。
【００３１】
以上に詳述したように、基材と、紫外線硬化型接着剤層と、箔とを具備して構成される転写箔ラベル紙の紫外線硬化型接着剤層を、ウレタンアクリレート樹脂と単官能特殊アクリレート樹脂とを、重量比が４０〜６０重量部：６０〜４０重量部となるように配合し、また、光重合開始剤を３〜１５重量部含有する接着剤により形成することで、接着剤をインキユニットで塗工することができ、また従来は５ｇ／ｍ２以上必要であった接着剤の塗工量を０．５〜２．０ｇ／ｍ２と低減することができる。また、本転写箔ラベル紙は、このように接着剤の塗工量を少なくしても、クロスカット式テープピック試験における残転写箔面積が９５％以上とすることができ、優れた接着強度を有するので、ラミネート等の保護層を設ける必要がなくなることに加え、接着剤が所望とする絵柄や図形等からはみ出ることがなくなり、また優れた転写再現性を有する。
【００３２】
なお、上述した本転写箔ラベル紙は、予め粘着剤が加工されたタック紙、インモールドラベル用途などの単体基材を上紙とすることができる。また、箔の厚さは特に規定しないが、紫外線照射を遮断しない１５μｍ程度が好適である。
【００３３】
上述した本転写箔ラベル紙は、一連の製造工程で製造することができる。図１に本転写箔ラベル紙の好適な製造方法の一例を示す。図示するように、本転写箔ラベル紙を製造する方法は、少なくとも基材１を供給する基材供給工程（図示せず）と、基材１の少なくとも片面上に、インキユニット２を用いて上述した接着剤を塗工する接着剤塗工工程と、箔繰り出し軸３にセットされた箔４を、接着剤の表面上に載置する箔載置工程と、紫外線ランプ５を用いて紫外線を照射して、接着剤を硬化させて紫外線硬化型接着剤層を形成すると同時に、箔４を基材１に転写する紫外線照射工程とを少なくとも有し、各工程がこの順番に処理される。これにより、オンマシン（オンライン）で一連の操作で行うことができる。なお、必要のない残された箔４は箔カスとして箔カス軸６に巻き取られる。また、基材供給工程と、接着剤塗工工程との間に、基材１に印刷を施す印刷工程を設けても良い。
【００３４】
さらに言えば、接着剤の塗工スピードは２０〜３５ｍ／分であると、より好ましい。塗工スピードが２０ｍ／分未満の低速であると、特に基材１がパルプ基材、非パルプ基材である場合に、接着剤が基材１に浸透しやすくなり、本願の所望とする接着剤の塗工量に至らないため、接着強度が不足するおそれがある。なお、塗工スピードが２０ｍ／分未満の低速で接着剤を塗工する必要がある場合は、転写面積（接着剤を塗工する部分の面積）や接着強度を考慮して、接着剤の塗工量を多くする、または基材１に目止め層を設けることが好ましい。一方、接着剤の塗工スピードを３５ｍ／分を超える高速であると、紫外線の照射時間が短くなり、接着剤の硬化反応が不完全になるため、接着強度が低下するおそれがある。
【００３５】
このように、本転写箔ラベル紙は、一連の製造工程で、さらに製造工程を簡略化して製造することができるので、短時間で製造することが可能となり、生産効率が向上するとともに、製造コストを低減させることができる。
【実施例】
【００３６】
以下、本発明に係る転写箔ラベル紙の効果を確認するため、以下のような各種の試料を作製し、これらの各試料に対する品質を評価する試験を行った。なお、本実施例において、配合、濃度等を示す数値は、固形分又は有効成分の重量基準の数値である。また、本実施例で示す基材、薬品等は一例にすぎず、本発明はこれらの実施例によって制限を受けるものではなく、適宜選択可能であることはいうまでもない。
【００３７】
本発明に係る１３種類の転写箔ラベル紙（これを「実施例１」ないし「実施例１３」とする。）と、これらの実施例１ないし実施例１３とを比較検討するために、４種類の転写箔ラベル紙（これを「比較例１」ないし「比較例４」とする）と、１種類のホットスタンプで製造したラベル紙（これを「比較例５」とする）を、表１に示すような構成で作製した。
【００３８】
【表１】
2010231038.tif 000003
【００３９】
＜実施例１＞
ウレタンアクリレート樹脂として、東亞合成株式会社製の「アロンニックスＭ−１２１０」を５０重量部、単官能特殊アクリレート樹脂として、東亞合成株式会社製の「アロンニックスＭ−５７００」を５０重量部、光重合開始剤として、チバ・スペシャリティー・ケミカルズ株式会社製の「イルガキュア３６９」を５重量部配合し、温度が２５℃のときに測定した粘度が１２００ｃｐｓである接着剤を作製した。
【００４０】
また、基材として市販のタック紙（エリエールタック印刷株式会社製、商品名「ＳＰＧ８５Ｓ」）を用い、箔として銀色で厚さが１５μｍのものを用いた。
【００４１】
基材供給工程から供給された基材上に、接着剤塗工工程で接着剤を１ｇ／ｍ２塗工した後、箔載置工程でこの接着剤の表面上に箔を載置し、その後、紫外線照射工程で紫外線を照射し、接着剤を硬化させて紫外線硬化型接着剤層を形成するとともに、箔を基材に転写して、転写箔ラベル紙（実施例１）を得た。
【００４２】
（実施例２〜１３、及び比較例１〜５）
表１に示す条件以外は、実施例１と同様にして得た転写箔ラベル紙、またはホットスタンプ箔ラベル紙である。なお、比較例４は、接着剤として市販の紫外線硬化型樹脂を用い、また比較例５はホットスタンプにより製造した箔ラベル紙である。
【００４３】
これらの全実施例及び比較例について残転写箔面積等の品質評価を行った結果は表１に示すとおりであった。なお、これらの評価試験はＪＩＳ−Ｐ８１１１に準拠して温度２３±１℃、湿度５０±２％の環境条件の下で行った。
【００４４】
表１中の「残転写箔面積（％）」とは、転写箔の基材からの剥がれ易さを評価したもので、その評価方法は以下の通りである。すなわち、まず、各試料の転写箔の表面に、カッターを用いて、互いに３０度の角度で交わるように一辺の長さが４０ｍｍの切り傷をＸ状につける。この交差する２本の切り傷の上から接着部分の長さが約５０ｍｍとなるようにセロハンテープ（登録商標）を貼り付け、セロハンテープ（登録商標）上をこすって転写箔の表面にテープを完全に付着させる。テープを付着させてから３０秒後に、テープの一方の端を持って転写箔の表面に対して垂直に保ち、瞬間的に引き剥がす。その後、テープを剥がした時の転写箔のＸカット部のはがれの状態、すなわち各試料である転写箔ラベル紙に残っている転写箔の面積を測定したものである。
【００４５】
また、「耐摩擦性」とは、箔の基材からの剥がれ易さを評価したもので、基材に転写された転写箔の表面を硬貨で３往復（３ｋｇ荷重）擦った際の擦り跡における箔の欠落を２０人が目視評価したものである。なお、その評価基準は下記の通りとした。
◎：２０人全員が擦り跡に箔の欠落がないとした。
○：１８〜１９人が擦り跡に箔の欠落がないとしたが、１〜２人は擦り跡の一部の箔が欠落しているとした。
△：１５〜１７人は擦り跡に箔の欠落がないとしたが、２〜５人は擦り跡の一部の箔が欠落しているとした。
×：６人以上が擦り跡に箔が欠落しているとした。
【００４６】
「はみ出し」とは、転写箔の再現性を評価したもので、各試料に塗工された接着剤が潰れて転写箔がはみ出していないかを２０人が目視評価したものである。なお、その評価基準は下記の通りとした。
◎：２０人全員が肉眼、拡大鏡で見て、転写箔がはみ出していないとした。
○：１８〜１９人が肉眼、拡大鏡で見て、転写箔のはみ出しはないが、１〜２人は拡大鏡で見るとはみ出しがあるとした。
△：１５〜１７人が肉眼、拡大鏡で見て、転写箔のはみ出しはないが、３〜５人は拡大鏡で見るとはみ出しがあるとした。
×：６人以上が肉眼で見える転写箔のはみ出しがあるとした。
【００４７】
「白抜け」とは、各試料の転写箔の白抜けを２０人が目視評価したもので、その評価基準は下記の通りとした。
◎：２０人全員が肉眼、拡大鏡で見て、転写箔の抜けがなく、基材が見えないとした。
○：１８〜１９人が肉眼、拡大鏡で見て、転写箔の抜けはないとしたが、１〜２人は拡大鏡で見ると転写箔の抜けがあるとした。
△：１５〜１７人が肉眼、拡大鏡で見て、転写箔の抜けはないとしたが、３〜５人は拡大鏡で見ると転写箔の抜けがあるとした。
×：６人以上が肉眼でも見える転写箔の抜けがあり、基材が見えるとした。
【００４８】
さらにまた、「ひび割れ」とは、各試料である転写箔ラベル紙を、箔が転写された面が内側となるように二つ折りに折り畳んで開いた後、折り目にできたひび割れを２０人が目視評価したもので、その評価基準は下記の通りとした。
◎：２０人全員が肉眼、拡大鏡で見て、折り目にひび割れが発生していないとした。
○：１８〜１９人が肉眼、拡大鏡で見て、ひび割れはないとしたが、１〜２人は拡大鏡で見るとひび割れがあるとした。
△：１５〜１７人が肉眼、拡大鏡で見て、ひび割れはないとしたが、３〜５人は拡大鏡で見るとひび割れがあるとした。
×：６人以上が肉眼でも分かるひび割れが発生しているとした。
【００４９】
表１から、本発明に係る転写箔ラベル紙、すなわち実施例１〜実施例１３に係るラベル紙であると、接着剤の塗工量が少なくても、保護層を設けることなく接着強度を保持し、基材から箔が剥がれ落ちることがないとともに、優れた転写再現性を有することが分かる。
【符号の説明】
【００５０】
１    基材
２    インキユニット
３    箔繰り出し軸
４    箔
５    紫外線ランプ
６    箔カス軸
【図１】
2010231038.tif 000004